"剪断減粘性付与剤と、溶剤と、香料成分とを含んでなり、温度25°Cでせん断速度10000s1における粘度が、3乃至30mPasである液体噴射用液体。前記剪断減粘性付与剤は、無機粒子であることを特徴とする請求項1に記載の液体噴射用液体。前記香料成分が前記無機粒子の内部に含まれていることを特徴とする請求項2に記載の液体噴射用液体。前記無機粒子が、チューブ状、又は中空粒子状であることを特徴とする請求項3記載の液体噴射用液体。前記無機粒子が、珪素、マグネシウム、カーボン、チタン、アルミニウム、ジルコニウム及びこれらの化合物の中から選択される物質であることを特徴とする請求項2乃至4のいずれかに記載の液体噴射用液体。前記無機粒子が、SiO2nH2O、SiOH2、酸化マグネシウム、炭酸マグネシウムのいずれかであることを特徴とする請求項2乃至4のいずれかに記載の液体噴射用液体。請求項1乃至6の何れか一項に記載の液体噴射用液体を使用する液体噴射記録ヘッドであって、圧電素子によってチャネルが形成されたアクチュエータープレートと、前記チャネルに液体を供給する液体室が形成された液体室プレートと、被記録媒体に向けて前記液体噴射用液体を吐出するノズルが形成されたノズルプレートとを有することを特徴とする液体噴射記録ヘッド。請求項7に記載の液体噴射ヘッドを有する液体噴射記録装置であって、被記録媒体を搬送する一対の搬送手段と、前記液体噴射ヘッドに液体噴射用液体を供給する液体供給手段と、前記液体噴射ヘッドを被記録媒体の搬送方向と略直交する方向に走査させる走査手段とを備えることを特徴とする液体噴射記録装置。しかしながら、特許文献4と5に記載されている技術は、香料成分が添加された液体噴射用液体について具体的な物性や組成がほとんど記載されておらず、香料成分の添加による液体噴射用液体の物性や安定性への影響について未知な部分が多く、実施には更なる調査が必要となっている。特に、特許文献4と5に記載されている液体噴射用液体を使用した場合には、低温環境下において液体噴射用液体の粘度が上昇して噴射孔から噴射されないことや、香料成分が分離してしまうなどの不具合を生じ易い。香料成分が分離した場合には、液体噴射用液体中で香料成分が油滴として存在しやすくなってしまい、擬視的にエマルション状態を形成して、液体噴射用液体の流動性が大きく変化してしまう。一方、高温環境下では液体噴射用液体の粘度が低下しすぎてしまい、印刷中に飛沫が発生するなどの不具合も予想される。また、特許文献6に記載されている技術は、香油を中空粒子に封入した状態で、インクに添加するため、その分散性の確保が大きな課題となる。中空粒子の分散には、従来公知の分散剤を使用できるが、一般に低粘度液体を使用するインクジェット分野において中空粒子の分散性を確保するのは難しく、特許文献6の技術をそのままインクジェット分野に展開することはできない。一方で、中空粒子の粒径が小さすぎると、内包できる香油量が必然的に少なくなり、被記録媒体上に塗布した後に印刷物から生じてくる香が弱くなったり、全く感じられなくなったりしてしまう。さらに、従来香料成分を内包させるために広く使用されている中空粒子の壁材は有機物であり、インクに使用する溶剤や香料成分の種類によっては、当該中空粒子の壁材である有機物が溶出、崩壊して所望の機能を付与できなくなる場合があるため、必然的にインクの設計自由度は狭くなってしまう。具体的に、画像形成できる液体噴射用液体としてインク溶剤や香料成分に溶解しない壁材にて中空粒子を製造する必要があるし、印刷物に芳香作用を付与できる香油量を内包でき、且つノズルから射出できる粒径の中空粒子を安定してインク中に分散する必要もある。これらの条件を両立し得る中空粒子の選定や、分散安定性を確保できるようなインク組成設計を図る必要がある。本発明は、上記課題を克服するため、従来の中空粒子よりも分散安定性が良く、且つ香料成分を含浸、又は内包できる粒子を液体噴射用液体に添加することによって、印刷物に芳香作用を付与し、且つその芳香作用を持続させられる液体噴射用液体、液体噴射記録ヘッド及び液体噴射記録装置を提供することを目的とする。上記課題を解決するため、本発明の液体噴射用液体は、剪断減粘性付与剤と、溶剤と香料成分とを含んでなり、温度25°Cでせん断速度10000s1における粘度が、3乃至30mPasである、という構成を採用する。剪断減粘性付与剤を含有することにより、剪断減粘性を示す。ここで、剪断減粘性とは、静置状態では粘度が高いが、振動やずり等、外部からの圧力の印加により、粘度が低くなることを意味する。したがって、液体噴射ヘッドからの吐出時には粘度が低くて良好な吐出性を示すが、保管時など静置される場合は、圧力の印加が解消され、粘度が上昇するので、液体噴射用液体の内容物の沈降、分離を抑制することができるものである。また、液体噴射用液体を飛翔させるためには、噴射孔でかかる剪断速度である10000s1のときに3乃至30mPasとなっていれば良く、特に静置時の粘度を特定するものではない。このような特性を有する液体噴射用液体に、香料成分を添加することによって、香料成分が経時的に液体噴射用液体から分離することを抑制し、液体噴射用液体と香料成分の混和、分散の安定化を図ることができる。また、本発明にかかる剪断減粘性付与剤が無機粒子である、という構成、香料成分が無機粒子の内部に含まれている構成、および無機粒子が、チューブ状、又は中空粒子状であるという構成を採用する。無機粒子は、主にアルコール、エーテル、エステル類で構成される液体噴射用液体と香料成分に溶解し難く、上述した無機粒子を採用することによって、経時的にも安定した化学特性と物理特性を維持できる。さらに、無機粒子が、珪素、マグネシウム、カーボン、チタン、アルミニウム、ジルコニウム及びこれらの化合物の中から選択される物質である、という構成を採用する。珪素、マグネシウム、カーボン、チタン、アルミニウム、ジルコニウム及びこれらの化合物は、比較的汎用性が高く、価格も安価であることに加え、香料成分を含浸、又は内包させるために多孔質や、中空状や、チューブ状に加工しやすい特徴も有している。さらに、材質が無機物であるため、主にアルコールやエーテル、エステルを有する有機溶剤である香料成分や液体噴射用液体に使用する溶剤に溶解し難く、含浸、又は内包させる香料成分の選択肢を広げることができる。さらに、無機粒子が、SiO2nH2O、SiOH2、酸化マグネシウム、炭酸マグネシウムのいずれかである、という構成を採用する。また、本発明に係る液体噴射用液体を使用する液体噴射記録ヘッドは、圧電素子によってチャネルが形成されたアクチュエータープレートと、チャネルに液体を供給する液体室が形成された液体室プレートと、被記録媒体に向けて液体噴射用液体を吐出するノズルが形成されたノズルプレートとを有することを特徴としている。この構成によれば、本発明に係る液体噴射用液体を液体噴射記録ヘッドを用いて被記録媒体に噴射し、所望の印字及び記録等の作業を実施することができる。また、本発明に係る液体噴射ヘッドを有する液体噴射記録装置は、被記録媒体を搬送する一対の搬送手段と、液体噴射ヘッドに液体噴射用液体を供給する液体供給手段と、液体噴射ヘッドを被記録媒体の搬送方向と略直交する方向に走査させる走査手段とを備えることを特徴としている。この構成によれば、本発明に係る液体噴射ヘッドを液体噴射記録装置に搭載することができる。この構成を採用した事によって、液体噴射用液体を供給する手段を備え、被記録媒体に連続的に液体噴射用液体を噴射し、所望の印字及び記録等の作業を実施することができる。剪断減粘性付与剤を含有することにより、剪断減粘性を示す。ここで、剪断減粘性とは、静置状態では粘度が高いが、振動やずり等、外部からの圧力の印加により、粘度が低くなることを意味する。したがって、液体噴射ヘッドからの吐出時には粘度が低くて良好な吐出性を示すが、保管時など静置される場合は、圧力の印加が解消され、粘度が上昇するので、液体噴射用液体の内容物の沈降、分離を抑制することができるものである。また、液体噴射用液体を飛翔させるためには、噴射孔でかかる剪断速度である10000s1のときに3乃至30mPasとなっていれば良く、特に静置時の粘度を特定するものではない。逆に、10000s1の時の粘度が3mPasを下回ると、飛沫が発生しやすくなってしまい、画質の確保が困難になる。その一方で、10000s1の時の粘度が30mPasを上回ると、飛翔速度の異常を生じやすくなってしまう。また、香料成分を無機材質に含浸、又は内包させて液体噴射用液体に添加することによって、主にアルコールやエーテル、エステルを有する有機溶剤である香料成分や液体噴射用液体に使用する溶剤に溶解し難く、含浸、又は内包させる香料成分の選択肢を広げることができる。特に、比較的汎用性が高い珪素、マグネシウム、カーボン、チタン、アルミニウム、ジルコニウム及びこれらの化合物を選択することで、製造コストも安価に抑えられることに加え、香料成分を含浸、または内包させるために多孔質や、中空状や、チューブ状に加工しやすいという利点も得ることができる。さらに、無機物質の多くは溶媒中で電気的に引き合い、見かけ上において格子構造を形成することが広く知られており、つまり、別途剪断減粘性付与剤を添加しなくても、香料を含浸、又は内包した無機物を添加することによって、液体噴射用液体に剪断減粘性を付与できるものである。温度25°Cにおけるせん断速度10000s1の粘度はAntonPaar社製レオメーターMCR-301を用いて測定した。剪断減粘性付与剤本発明において、剪断減粘性付与剤は、インク組成物に剪断減粘性を付与するものである。剪断減粘性付与剤としては、多糖類、多糖類の誘導体、多糖類の塩、多糖類の誘導体の塩、メタアクリル系樹脂及び鉱物系物質が例示できる。ここで、メタアクリル系樹脂とは、アクリル系樹脂及びメタクリル系樹脂の双方を指すものとする。多糖類の誘導体としては、多糖類の一つ以上の水素原子が置換基で置換されたものが例示できる。なかでも、多糖類の水酸基を構成する一つ以上の水素原子が置換基で置換されたものが好ましい。置換基の好ましいものとしては、アルキル基、ヒドロキシアルキル基、ヒドロキシアルキル基の一つ以上の炭素原子が酸素原子で置換されたエーテル結合を有する基、カルボキシアルキル基、カルバモイル基-C=O-NH2、アルキルカルバモイル基、リン酸基-P=O-OH2が例示できる。置換基におけるアルキル基は、直鎖状、分岐鎖状及び環状のいずれでも良いが、直鎖状又は分岐鎖状であることが好ましく、炭素数が1~10であることが好ましい。置換基におけるヒドロキシアルキル基としては、アルキル基の一つの水素原子が水酸基-OHで置換された一価の基が例示でき、好ましいものとしては、ヒドロキシプロピルセルロース中で見られる、式-CH2-CHCH3-OHで表されるものが例示できる。置換基におけるヒドロキシアルキル基の一つ以上の炭素原子が酸素原子で置換されたエーテル結合を有する基としては、好ましいものとして、ヒドロキシプロピルセルロース中で見られる、一般式-CH2-CHCH3-OmH式中、mは2以上の整数である。で表されるものが例示できる。置換基におけるカルボキシアルキル基としては、アルキル基の一つの水素原子がカルボキシ基-COOHで置換された一価の基が例示できる。置換基におけるアルキルカルバモイル基としては、カルバモイル基の一つ又は二つの水素原子がアルキル基で置換された一価の基が例示できる。アルキル基で置換された水素原子が二つである場合、二つのアルキル基は互いに同一でも異なっていても良い。置換基が二つ以上である場合、これら置換基は互いに同一でも異なっていても良い。すなわち、すべての置換基が互いに異なっていても良いし、一部の置換基が互いに同一でも良く、すべての置換基が互いに同一でもあっても良い。置換基の置換位置は特に限定されない。多糖類又はその誘導体の塩としては、多糖類又はその誘導体を構成する分子中の、例えば、カルボキシ基-COOH、スルホン酸基-SO3H、水酸基-OH、リン酸基-P=O-OH2等の水素イオンHが解離し得る一つ以上の基において、水素イオンがその他のカチオンに置換されているものが例示できる。水素イオンが置換されるカチオンとしては、一つの原子に由来するものであれば、リチウムイオン、ナトリウムイオン、カリウムイオン等のアルカリ金属イオン;マグネシウムイオン、カルシウムイオン等のアルカリ土類金属イオン;鉄イオン、銅イオン、銀イオン、亜鉛イオン等の遷移金属イオン等が例示でき、複数の原子から構成される分子に由来するものであれば、アンモニウムイオン等が例示できる。多糖類は、天然多糖類が好ましく、セルロースがより好ましい。また、多糖類は、質量平均分子量が1×104~1×109であることが好ましい。メタアクリル系樹脂は、架橋型及び非架橋型のいずれでも良く、ポリメタアクリレート、ポリメタクリル酸メチルPMA等、公知のもので良いが、アクリル系樹脂であることが好ましい。鉱物系物質は、ケイ酸アルミニウムマグネシウム、有機ヘクトライト、スメクタイト、無水ケイ酸等、公知のもので良く、特に限定されない。また、剪断減粘性付与剤としては、4-オキシエチレンオレイルエーテルリン酸又はその塩等の界面活性剤で、特定のpH域で剪断減粘性を示すものも使用できる。ここで、界面活性剤は、比較的高分子量であるものが好ましく、例えば、分子量が250以上のものが例示できるが、これに限定されるものではない。剪断減粘性付与剤としては、市販品を使用しても良く、具体例としては、HPC-SL、HPC-L、HPC-M、HPC-H以上、日本曹達株式会社製、アビセルPH-101、アビセルPH-102、アビセルPH-301、アビセルPH-M06、TG-101以上、旭化成株式会社製等のセルロース及びその誘導体;ケルザン、ケルザンS、ケルザンF、ケルザンAR、ケルザンM、ケルザンD以上、三晶株式会社製、コージン、コージンF、コージンT、コージンK以上、株式会社興人製、イナゲルV-7、イナゲル7T以上、伊那食品工業株式会社製等のキサンタンガム;アルカシーガム、ゼータシーガム以上、伯東株式会社等のグルコース、グルクロン酸又はラムノースを主鎖とする天然高分子多糖類;レオザン三唱株式会社製等のサクシノグルカン;K1A96三唱株式会社製等のウエランガム;K1A112、K7C2433以上、三唱株式会社製等のラムザンガム;ジャガー8111、ジャガー8600、ジャガーHP-8、ジャガーHP-60、ジャガーCP-13以上、三唱株式会社製等のグァーガム及びその誘導体;カラギーナン、デキストラン、アルギン酸ナトリウム、ローカストビーンガム、ペクチン以上、三唱株式会社製等の天然多糖類;PVM/MAクロスポリマー、カルボキシビニルポリマー以上、三唱株式会社製、ペミュレンTR-1、ペミュレンTR-2以上、BFグッドリッチ社製等のアクリル系水溶性樹脂;ビーガムケイ酸アルミニウムマグネシウム、ベントン有機ヘクトライト以上、三唱株式会社製、VANGEL-B、VANGEL-C、VANGEL-ES、VANGEL-O、VEEGUM-T、VEEGUM-F、VEEGUM-HV、VEEGUM-HSK、VEEGUM-PRO、VEEGUM-D、VEEGUM-ULTRA、VEEGUM-PLUS以上、米国、R.T.ヴァンダービルトCo.LTD製等の鉱物系物質が例示できる。剪断減粘性付与剤は、一種を単独で使用しても良いし、二種以上を併用しても良い。二種以上を併用する場合、その組み合わせ及び比率は、目的に応じて適宜選択すれば良い。液体噴射用液体組成物中の剪断減粘性付与剤の含有量は、0.05~5質量であることが好ましく、0.08~3.5質量であることがより好ましい。剪断減粘性付与剤としては、使用時のpH域の限定が不要で、使用する着色剤の選択の自由度が高く、吐出装置等において接触する部材の腐食等の発生懸念が一層少ないことから、多糖類、多糖類誘導体、多糖類の塩、多糖類誘導体の塩、メタアクリル系樹脂及び鉱物系物質からなる群から選択される一種以上であることが好ましい。着色剤本発明において、着色剤は、本発明の組成物の用途に応じて適宜選択できる。例えば、水性の液体噴射用液体に適用する場合には、従来の水性インク組成物で使用される公知の染料又は顔料を着色剤として使用できる。水性インク組成物で使用される染料としては、直接染料、酸性染料、塩基性染料等が例示できる。より具体的には、ジャパノールファストブラックDコンクC.I.ダイレクトブラック17、ウォーターブラック100LC.I.ダイレクトブラック19、ウォーターブラックL-200C.I.ダイレクトブラック19、ダイレクトファストブラックBC.I.ダイレクトブラック22、ダイレクトファストブラックABC.I.ダイレクトブラック32、ダイレクトディープブラックEXC.I.ダイレクトブラック38、ダイレクトファストブラックコンクC.I.ダイレクトブラック51、カヤラススプラグレイVGNC.I.ダイレクトブラック71、カヤラスダイレクトブリリアントエローGC.I.ダイレクトエロー4、ダイレクトファストエロー5GLC.I.ダイレクトエロー26、アイゼンプリムラエローGCLHC.I.ダイレクトエロー44、ダイレクトファストエローRC.I.ダイレクトエロー50、アイゼンダイレクトファストレッドFHC.I.ダイレクトレッド1、ニッポンファストスカーレットGSXC.I.ダイレクトレッド4、ダイレクトファストスカーレット4BSC.I.ダイレクトレッド23、アイゼンダイレクトローデュリンBHC.I.ダイレクトレッド31、ダイレクトスカーレットBC.I.ダイレクトレッド37、カヤクダイレクトスカーレット3BC.I.ダイレクトレッド39、アイゼンプリムラピンク2BLHC.I.ダイレクトレッド75、スミライトレッドF3BC.I.ダイレクトレッド80、アイゼンプリムラレッド4BHC.I.ダイレクトレッド81、カヤラススプラルビンBLC.I.ダイレクトレッド83、カヤラスライトレッドF5GC.I.ダイレクトレッド225、カヤラスライトレッドF5BC.I.ダイレクトレッド226、カヤラスライトローズFRC.I.ダイレクトレッド227、ダイレクトスカイブルー6BC.I.ダイレクトブルー1、ダイレクトスカイブルー5BC.I.ダイレクトブルー15、スミライトスプラブルーBRRコンクC.I.ダイレクトブルー71、ダイボーゲンターコイズブルーSC.I.ダイレクトブルー86、ウォーターブルー3C.I.ダイレクトブルー86、カヤラスターコイズブルーGLC.I.ダイレクトブルー86、カヤラススプラブルーFF2GLC.I.ダイレクトブルー106、カヤラススプラターコイズブルーFBLC.I.ダイレクトブルー199等の直接染料;アシッドブルーブラック10BC.I.アシッドブラック1、ニグロシンC.I.アシッドブラック2、スミノールミリングブラック8BXC.I.アシッドブラック24、カヤノールミリングブラックVLGC.I.アシッドブラック26、スミノールファストブラックBRコンクC.I.アシッドブラック31、ミツイナイロンブラックGLC.I.アシッドブラック52、アイゼンオパールブラックWHエクストラコンクC.I.アシッドブラック52、スミランブラックWAC.I.アシッドブラック52、ラニルブラックBGエクストラコンクC.I.アシッドブラック107、カヤノールミリングブラックTLBC.I.アシッドブラック109、スミノールミリングブラックBC.I.アシッドブラック109、カヤノールミリングブラックTLRC.I.アシッドブラック110、アイゼンオパールブラックニューコンクC.I.アシッドブラック119、ウォーターブラック187-LC.I.アシッドブラック154、カヤクアシッドブリリアントフラビンFFC.I.アシッドエロー7:1、カヤシルエローGGC.I.アシッドエロー17、キシレンライトエロー2G140C.I.アシッドエロー17、スミノールレベリングエローNRC.I.アシッドエロー19、ダイワタートラジンC.I.アシッドエロー23、カヤクタートラジンC.I.アシッドエロー23、スミノールファストエローRC.I.アシッドエロー25、ダイアシッドライトエロー2GPC.I.アシッドエロー29、スミノールミリングエローOC.I.アシッドエロー38、スミノールミリングエローMRC.I.アシッドエロー42、ウォーターエロー6C.I.アシッドエロー42、カヤノールエローNFGC.I.アシッドエロー49、スミノールミリングエロー3GC.I.アシッドエロー72、スミノールファストエローGC.I.アシッドエロー61、スミノールミリングエローGC.I.アシッドエロー78、カヤノールエローN5GC.I.アシッドエロー110、スミノールミリングエロー4G200C.I.アシッドエロー141、カヤノールエローNGC.I.アシッドエロー135、カヤノールミリングエロー5GWC.I.アシッドエロー127、カヤノールミリングエロー6GWC.I.アシッドエロー142、スミトモファストスカーレットAC.I.アシッドレッド8、カヤクシルクスカーレットC.I.アシッドレッド9、ソーラールビンエクストラC.I.アシッドレッド14、ダイワニューコクシンC.I.アシッドレッド18、アイゼンボンソーRHC.I.アシッドレッド26、ダイワ赤色2号C.I.アシッドレッド27、スミノールレベリングブリリアントレッドS3BC.I.アシッドレッド35、カヤシルルビノール3GSC.I.アシッドレッド37、アイゼンエリスロシンC.I.アシッドレッド51、カヤクアシッドローダミンFBC.I.アシッドレッド52、スミノールレベリングルビノール3GPC.I.アシッドレッド57、ダイアシッドアリザリンルビノールF3G200C.I.アシッドレッド82、アイゼンエオシンGHC.I.アシッドレッド87、ウォーターピンク2C.I.アシッドレッド92、アイゼンアシッドフロキシンPBC.I.アシッドレッド92、ローズベンガルC.I.アシッドレッド94、カヤノールミリングスカーレットFGWC.I.アシッドレッド111、カヤノールミリングルビン3BWC.I.アシッドレッド129、スミノオールミリングブリリアントレッド3BNコンクC.I.アシッドレッド131、スミノールミリングブリリアントレッドBSC.I.アシッドレッド138、アイゼンオパールピンクBHC.I.アシッドレッド186、スミノールミリングブリリアントレッドBコンクC.I.アシッドレッド249、カヤクアシッドブリリアントレッド3BLC.I.アシッドレッド254、カヤクアシッドブリリドブリリアントレッドBLC.I.アシッドレッド265、カヤノールミリングレッドGWC.I.アシッドレッド276、ミツイアシッドバイオレット6BNC.I.アシッドバイオレット15、ミツイアシッドバイオレットBNC.I.アシッドバイオレット17、スミトモパテントピュアブルーVXC.I.アシッドブルー1、ウォーターブルー106C.I.アシッドブルー1、パテントブルーAFC.I.アシッドブルー7、ウォーターブルー9C.I.アシッドブルー9、ダイワ青色1号C.I.アシッドブルー9、スプラノールブルーBC.I.アシッドブルー15、オリエントソルブルブルーOBCC.I.アシッドブルー22、スミノールレベリングブルー4GLC.I.アシッドブルー23、ミツイナイロンファストブルーGC.I.アシッドブルー25、カヤシルブルーAGGC.I.アシッドブルー40、カヤシルブルーBRC.I.アシッドブルー41、ミツイアリザリンサフィロールSEC.I.アシッドブルー43、スミノールレベリングスカイブルーRエクストラコンクC.I.アシッドブルー62、ミツイナイロンファストスカイブルーBC.I.アシッドブルー78、スミトモブリリアントインドシアニン6Bh/cC.I.アシッドブルー83、サンドランシアニンN-6B350C.I.アシッドブルー90、ウォーターブルー115C.I.アシッドブルー90、オリエントソルブルブルーOBBC.I.アシッドブルー93、スミトモブリリアントブルー5GC.I.アシッドブルー103、カヤノールミリングウルトラスカイSEC.I.アシッドブルー112、カヤノールミリングシアニン5RC.I.アシッドブルー113、アイゼンオパールブルー2GLHC.I.アシッドブルー158、ダイワギニアグリーンBC.I.アシッドグリーン3、アシッドブリリアントミリンググリーンBC.I.アシッドグリーン9、ダイワグリーン70C.I.アシッドグリーン16、カヤノールシアニングリーンGC.I.アシッドグリーン25、スミノールミリンググリーンGC.I.アシッドグリーン27等の酸性染料;アイゼンカチロンイエロー3GLHC.I.ベーシックイエロー11、アイゼンカチロンブリリアントイエロー5GLHC.I.ベーシックイエロー13、スミアクリルイエローE-3RDC.I.ベーシックイエロー15、マキシロンイエロー2RLC.I.ベーシックイエロー19、アストラゾンイエロー7GLLC.I.ベーシックイエロー21、カヤクリルゴールデンイエローGL-EDC.I.ベーシックイエロー28、アストラゾンイエロー5GLC.I.ベーシックイエロー51、アイゼンカチロンオレンジGLHC.I.ベーシックオレンジ21、アイゼンカチロンブラウン3GLHC.I.ベーシックオレンジ30、ローダミン6GCPC.I.ベーシックレッド1、アイゼンアストラフロキシンC.I.ベーシックレッド12、スミアクリルブリリアントレッドE-2BC.I.ベーシックレッド15、アストラゾンレッドGTLC.I.ベーシックレッド18、アイゼンカチロンブリリアントピンクBGHC.I.ベーシックレッド27、マキシロンレッドGRLC.I.ベーシックレッド46、アイゼンメチルバイオレットC.I.ベーシックバイオレット1、アイゼンクリスタルバイオレットC.I.ベーシックバイオレット3、アイゼンローダミンBC.I.ベーシックバイオレット10、アストラゾンブルーGC.I.ベーシックブルー1、アストラゾンブルーBGC.I.ベーシックブルー3、メチレンブルーC.I.ベーシックブルー9、マキシロンブルーGRLC.I.ベーシックブルー41、アイゼンカチロンブルーBRLHC.I.ベーシックブルー54、アイゼンダイヤモンドグリーンGHC.I.ベーシックグリーン1、アイゼンマラカイトグリーンC.I.ベーシックグリーン4、ビスマルクブラウンGC.I.ベーシックブラウン1等の塩基性染料が例示できる。水性の液体噴射用液体組成物で使用される顔料としては、アゾ系顔料、ニトロソ系顔料、ニトロ系顔料、塩基性染料系顔料、酸性染料系顔料、建て染め染料系顔料、媒染染料系顔料、天然染料系顔料等の有機系顔料;黄土、バリウム黄、紺青、カドミウムレッド、硫酸バリウム、酸化チタン、弁柄、鉄黒、カーボンブラック等の無機系顔料が例示できる。より具体的には、アニリンブラックC.I.50440、シアニンブラック、ナフトールエローSC.I.10316、ハンザエロー10GC.I.11710、ハンザエロー5GC.I.11660、ハンザエロー3GC.I.11670、ハンザエローGC.I.11680、ハンザエローGRC.I.11730、ハンザエローAC.I.11735、ハンザエローRNC.I.11740、ハンザエローRC.I.12710、ピグメントエローLC.I.12720、ベンジジンエローC.I.21090、ベンジジンエローGC.I.21095、ベンジジンエローGRC.I.21100、パーマネントエローNCGC.I.20040、バルカンファストエロー5GC.I.21220、バルカンファストエローRC.I.21135、タートラジンレーキC.I.19140、キノリンエローレーキC.I.47005、アンスラゲンエロー6GLC.I.60520、パーマネントエローFGL、パーマネントエローH10G、パーマネントエローHR、アンスラピリミジンエローC.I.68420、スダーンIC.I.12055、パーマネントオレンジC.I.12075、リソールファストオレンジC.I.12125、パーマネントオレンジGTRC.I.12305、ハンザエロー3RC.I.11725、バルカンファストオレンジGGC.I.21165、ベンジジンオレンジGC.I.21110、ペルシアンオレンジC.I.15510、インダンスレンブリリアントオレンジGKC.I.59305、インダンスレンブリリアントオレンジRKC.I.59105、インダンスレンブリリアントオレンジGRC.I.71105、パーマネントブラウンFGC.I.12480、パラブラウンC.I.12071、パーマネントレッド4RC.I.12120、パラレッドC.I.12070、ファイヤーレッドC.I.12085、パラクロルオルトアニリンレッドC.I.12090、リソールファストスカーレット、ブリリアントファストスカーレットC.I.12315、ブリリアントカーミンBS、パーマネントレッドF2RC.I.12310、パーマネントレッドF4RC.I.12335、パーマネントレッドFRLC.I.12440、パーマネントレッドFRLLC.I.12460、パーマネントレッドF4RHC.I.12420、ファストスカーレットVD、バルカンファストルビンBC.I.12320、バルカンファストピンクGC.I.12330、ライトファストレッドトーナーBC.I.12450、ライトファストレッドトーナーRC.I.12455、パーマネントカーミンFBC.I.12490、ピラゾロンレッドC.I.12120、リソールレッドC.I.15630、レーキレッドCC.I.15585、レーキレッドDC.I.15500、アンソシンBC.I.18030、ブリリアントスカーレットGC.I.15800、リソールルビンGKC.I.15825、パーマネントレッドF5RC.I.15865、ブリリアントカーミン6BC.I.15850、ピグメントスカーレット3BC.I.16105、ボルドー5BC.I.12170、トルイジンマルーンC.I.12350、パーマネントボルドーF2RC.I.12385、ヘリオボルドーBLC.I.14830、ボルドー10BC.I.15880、ボンマルーンライトC.I.15825、ボンマルーンメジウムC.I.15880、エオシンレーキC.I.45380、ローダミンレーキBC.I.45170、ローダミンレーキYC.I.45160、アリザリンレーキC.I.58000、チオインジゴレッドBC.I.73300、チオインジゴマルーンC.I.73385、パーマネントレッドFGRC.I.12370、PVカーミンHR、ワッチングレッド,モノライトファストレッドYSC.I.59300、パーマネントレッドBL、ファストバイオレットB、メチルバイオレットレーキC.I.42535、ジオキサジンバイオレット、アルカリブルーレーキC.I.42750A、C.I.42770A、ピーコックブルーレーキC.I.42090、ピーコックブルーレーキC.I.42025、ビクトリアブルーレーキC.I.44045、フタロシアニンブルーC.I.74160、ファストスカイブルーC.I.74180、インダンスレンブルーRSC.I.69800、インダンスレンブルーBCC.I.69825、インジゴC.I.73000、ピグメントグリーンBC.I.10006、ナフトールグリーンBC.I.10020、グリーンゴールドC.I.12775、アシッドグリーンレーキ、マラカイトグリーンレーキC.I.42000、フタロシアニングリーン等が例示できる。また、水性の液体噴射用液体組成物で使用される顔料としては、先に例示したもの以外に、加工顔料も例示できる。より具体的には、RenolYellowGG-HW30、RenolYellowHR-HW30、RenolOrangeRL-HW30、RenolRedHF2B-HW30、RenolRedFGR-HW30、RenolRedF5RK-HW30、RenolCarmineFBB-HW30、RenolVioletRL-HW30、RenolBlueB2G-HW30、RenolBlueCF-HW30、RenolGreenGG-HW30、RenolBrownHFR-HW30、RenolBlackR-HW30以上、クラリアントジャパン株式会社製、UTCO-001エロー、UTCO-012エロー、UTCO-021オレンジ、UTCO-031レッド、UTCO-032レッド、UTCO-042バイオレット、UTCO-051ブルー、UTCO-052ブルー、UTCO-061グリーン、UTCO-591ブラック、UTCO-592ブラック以上、大日精化工業株式会社製、MICROLITHYellow4G-A、MICROLITHYellowMX-A、MICROLITHYellow2R-A、MICROLITHBrown5R-A、ScarletR-A、Red2C-A、Red3R-A、Magenta2B-A、VioletB-A、Blue4G-A、GreenG-A以上、チバスペシャリティケミカルズ株式会社製等が例示できる。また、水性の液体噴射用液体組成物で使用される顔料としては、先に例示したもの以外に、市販品である水分散タイプの顔料も例示できる。これら水分散タイプの顔料は、取扱性やインク組成物の生産性が向上する点で好ましい。水分散タイプの顔料として、より具体的には、無機又は有機顔料の分散体であれば、unisperseシリーズチバスペシャリティケミカルズ株式会社製、Hostfineシリーズクラリアントジャパン株式会社製、Disperseシリーズ、Ryudyeシリーズ以上、大日本インキ化学工業株式会社製、RioFastシリーズ、EMColorシリーズ以上、東洋インキ株式会社製、Emacolシリーズ、Sandyeシリーズ以上、山陽色素株式会社製、FUJISPシリーズ冨士色素株式会社製、Poluxシリーズ住化カラー株式会社製等が例示でき、蛍光顔料の分散体であれば、NKWシリーズ日本蛍光株式会社製、コスモカラーシリーズ東洋ソーダ株式会社製、シンロイヒカラーベースシリーズシンロイヒ株式会社製等が例示できる。一方、本発明のインク組成物を非水性の液体噴射用液体に適用する場合には、従来の非水性インク組成物で使用される公知の染料又は顔料を着色剤として使用できる。非水性インク組成物で使用される染料は、特に限定されない。例えば、非水溶性染料であれば、そのインク中の溶剤への溶解性を考慮して、いずれも使用できる。より具体的には、ニグロシンベ-スEE、ニグロシンベ-スEEL、ニグロシンベ-スEX、ニグロシンベ-スEXBP、ニグロシンベ-スEB、オイルイエロー101、オイルイエロー107、オイルピンク312、オイルブラウンBB、オイルブラウンGR、オイルグリーンBG、オイルブルー613、オイルブルーBOSオイルブラックHBB、オイルブラック860、オイルブラックBS、バリファストイエロー1101、バリファストイエロー1105、バリファストイエロー3108、バリファストイエロー4120、バリファストオレンジ2210、バリファストオレンジ3209、バリファストオレンジ3210、バリファストレッド1306、バリファストレッド1308、バリファストレッド1355、バリファストレッド1360、バリファストレッド2303、バリファストレッド2320、バリファストレッド3304、バリファストレッド3306、バリファストレッド3320、バリファストピンク2310N、バリファストブラウン2402、バリファストブラウン3405、バリファストグリーン1501、バリファストブルー1603、バリファストブルー1605、バリファストブルー1607、バリファストブルー1631、バリファストブルー2606、バリファストブルー2610、バリファストブルー2620、バリファストバイオレット1701、バリファストバイオレット1702、バリファストブラック1802、バリファストブラック1807、バリファストブラック3804、同3806,同3808、同3810、同3820、同3830、スピリットレッド10バリファストブラック2、オスピーイエローRY、ROB-B、MVB3、SPブルー105以上、オリエント化学工業株式会社製、アイゼンスピロンイエロー3RH、アイゼンスピロンイエローGRLHスペシャル、アイゼンスピロンイエローC-2GH、アイゼンスピロンイエローC-GNH、アイゼンスピロンオレンジ2RH、アイゼンスピロンオレンジGRHコンクスペシャル、アイゼンスピロンレッドGEH、アイゼンスピロンレッドBEH、アイゼンスピロンレッドGRLHスペシャル、アイゼンスピロンレッドC-GH、アイゼンスピロンレッドC-BH、アイゼンスピロンバイオレットRH、アイゼンスピロンバイオレットC-RH、アイゼンスピロンブラウンBHコンク、アイゼンスピロンブラウンRH、アイゼンスピロンマホガニーRH、アイゼンスピロンブルーGNH、アイゼンスピロンブルー2BNH、アイゼンスピロンブルーC-RH、アイゼンスピロンブルーBPNH、アイゼンスピロングリーンC-GH、アイゼンスピロングリーン3GNHスペシャル、アイゼンスピロンブラックBNH、アイゼンスピロンブラックMH、アイゼンスピロンブラックRLH、アイゼンスピロンブラックGMHスペシャル、アイゼンスピロンブラックBHスペシャル、S.B.N.オレンジ703、S.B.N.バイオレット510、S.B.N.バイオレット521、S.P.T.オレンジ6、S.P.T.ブルー111、SOTピンク1、SOTブルー4、SOTブラック1、SOTブラック6、SOTブラック10、SOTブラック12、13リキッド、アイゼンローダミンBベース、アイゼンメチルバイオレットベース、アイゼンビクトリアブルーBベース以上、保土谷化学工業株式会社製、オイルイエローCH、オイルピンク330、オイルブルー8B、オイルブラックS、オイルブラックFSスペシャルA、オイルブラック2020、オイルブラック109、オイルブラック215、ALイエロー1106D、ALイエロー3101、ALレッド2308、ネオスーパーイエローC-131、ネオスーパーイエローC-132、ネオスーパーイエローC-134、ネオスーパーオレンジC-233、ネオスーパーレッドC-431、ネオスーパーブルーC-555、ネオスーパーブラウンC-732、ネオスーパーブラウンC-733以上、中央合成化学株式会社製、オレオゾールファストイエロー2G、オレオゾールファストイエローGCN、オレオゾールファストオレンジGL、オレオゾールファストレッドBL、オレオゾールファストレッドRL以上、田岡化学工業株式会社製、サビニールイエロー2GLS、サビニールイエローRLS、サビニールイエロー2RLS、サビニールオレンジRLS、サビニールファイアレッドGLS、サビニールレッド3BLS、サビニールピンク6BLS、サビニールブルーRN、サビニールブルーGLS、サビニールグリーン2GLS、サビニールブラウンGLS以上、サンド社製、マゼンタSP247、クリスタルバイオレット10B250、マラカイトグリーンクリスタルコンク、ブリリアントグリーンクリスタルH90、スピリットソルブルレッド64843以上、ホリディ社製、ネプチューンレッドベース543、ネプチューンブルーベース634、ネプチューンバイオレットベース604、バソニールレッド540、バソニールバイオレット600以上、BASF社製等が例示できる。非水性の液体噴射用液体組成物で使用される顔料としては、アゾ系顔料、ニトロソ系顔料、ニトロ系顔料、塩基性染料系顔料、酸性染料系顔料、建て染め染料系顔料、媒染染料系顔料、天然染料系顔料等の有機系顔料;黄土、バリウム黄、紺青、カドミウムレッド、硫酸バリウム、酸化チタン、弁柄、鉄黒、カーボンブラック等の無機系顔料等、公知の顔料が例示できる。より具体的には、TITONESR-1、TITONE650、TITONER62N、TITONER3L、TITONER7E以上、堺化学工業株式会社製、クロノスKR-310、クロノスKR-380、クロノス480以上、チタン工業株式会社製、タイピュアR-900、タイピュアR-602、タイピュアR-960、タイピュアR-931以上、デュポンジャパンリミテッド社製、TITANIXJR301、TITANIXJR805、TITANIXJR602、TITANIXJR701、TITANIXJR800以上、テイカ株式会社製等の酸化チタン;SpecialBlack6、SpecialBlackS170、SpecialBlackS610、SpecialBlack5、SpecialBlack4、SpecialBlack4A、SpecialBlack550、SpecialBlack35、SpecialBlack250、SpecialBlack100、Printex150T、同U、同V、同140U、同140V、同95、同90、同85、同80、同75、同55Printex、Printex45、PrintexP、PrintexXE2,PrintexL6、PrintexL、Printex300、Printex30、Printex3、Printex35、Printex25、Printex200、PrintexA、PrintexG以上、デグサジャパン株式会社製、2400、2350、2300、2200B、1000、950、900、850、MCF88、MA600、MA100、MA7、MA11,50、52、45、44、40、33,32、30、CF9、20B、4000B以上、三菱化成工業株式会社製、MONARCH1300、MONARCH1100、MONARCH1000、MONARCH900、MONARCH880、MONARCH800、MONARCH700、MOGULL、REGAL400R、REGAL660R、REGAL500R、REGAL330R、REGAL300R、REGAL99R、ELFTEX8、ELFTEX12、BLACKPEARLS2000以上、キャボットCo.LTD製、RAVEN7000、RAVEN5750、RAVEN5250、RAVEN5000、RAVEN3500、RAVEN2000、RAVEN1500、RAVEN1255、RAVEN1250、RAVEN1200、RAVEN1170、RAVEN1060、RAVEN1040、RAVEN1035、RAVEN1020、RAVEN1000、RAVEN890H、RAVEN890、RAVEN850、RAVEN790、RAVEN780、RAVEN760、RAVEN500、RAVEN450、RAVEN430、RAVEN420、RAVEN410、RAVEN22,RAVEN16、RAVEN14、RAVEN825OilBeads、RAVENH20、RAVENC、Conductex975、Conductex900,ConductexSC以上、コロンビヤンカーボン日本株式会社製等のカーボンブラック;BS-605、BS-607以上、東洋アルミ株式会社製、ブロンズパウダーP-555、ブロンズパウダーP-777以上、中島金属箔工業株式会社製、ブロンズパウダー3L5、ブロンズパウダー3L7以上、福田金属箔工業株式会社製等の金属粉顔料;黒色酸化鉄、低次性酸化チタン、黄色酸化鉄、赤色酸化鉄、群青、紺青、コバルトブルー、クロムグリーン、酸化クロム等の無機顔料;ハンザエロー-10G、ハンザエロー-5G、ハンザエロー-3G、ハンザエロー-4、ハンザエロー-GR、ハンザエロー-A、ベンジジンエロー、パーマネントエローNCG、タートラジンレーキ、キノリンエロー、スダーン1、パーマネントオレンジ、インダスレンブリリアントオレンジGN、パーマネントブラウンFG、パラブラウン、パーマネントレッド4R、ファイヤーレッド、ブリリアントカーミンBS、ピラゾンレッド、レーキレッドC、キナクリドンレッド、ブリリアントカーミン6B、ボルドー5B、チオインジゴレッド、ファストバイオレットB、ジオキサジンンバイオレット、アルカリブルーレーキ、フタロシアニンブルー、インジゴ、アシッドグリーンレーキ、フタロシアニングリーン等の有機顔料;硫化亜鉛、珪酸亜鉛、硫酸亜鉛カドミウム、硫化カルシウム、硫酸ストロンチウム、タングステン酸カルシウム等の無機蛍光顔料が例示できる。非水性の液体噴射用液体組成物で使用される顔料は、油溶性樹脂中で分散した状態の顔料チップとして使用することにより、インクの製造適性が向上する。顔料チップとして、より具体的には、NC790ホワイト、L1/8レッドF3RK-70、L1/8ブラックMA100、L1/8イエローN1F、L1/8オレンジ501、L1/8ブラウン5R、L1/8ブルーKLG、NCL1/8バイオレットPRL50以上、太平化学社製等が例示できる。着色剤は、一種を単独で使用しても良いし、二種以上を併用しても良い。二種以上を併用する場合、その組み合わせ及び比率は、目的に応じて適宜選択すれば良い。液体噴射用液体組成物中の着色剤の含有量は、0.5~30質量であることが好ましく、1~25質量であることがより好ましい。下限値以上とすることで、一層十分な濃度で情報記録でき、例えば、文字も一層容易に認識できるようになる。また、上限値以下とすることで、チップ内に充填されたインクのドライアップの増長に伴う書き出し性能の悪化を抑制する一層高い効果が得られる。本発明の液体噴射用液体を、水性のインクジェット用インクに適用する際、着色剤として顔料を使用する場合には、顔料を安定に分散させるために分散剤を使用しても良い。水性インク用の分散剤としては、通常使用される水溶性樹脂、水可溶性樹脂、アニオン系又はノニオン系の界面活性剤等が例示できる。より具体的には、高分子分散剤水溶性樹脂、水可溶性樹脂であれば、リグニンスルホン酸塩、セラック等の天然高分子;ポリアクリル酸塩、スチレン-アクリル酸共重合体の塩、ビニルナフタレン-マレイン酸共重合体の塩、β-ナフタレンスルホン酸ホルマリン縮合物のナトリウム塩、リン酸塩等の陰イオン性高分子;ポリビニルアルコール、ポリエチレングリコール等の非イオン性高分子が例示できる。また、界面活性剤であれば、アルキル硫酸塩、ポリオキシエチレンアルキルエーテル硫酸塩、ポリオキシエチレンアルキルエーテル酢酸塩、アルキルスルホカルボン酸塩、α-オレフィンスルホン酸塩、アルキルリン酸塩、ポリオキシエチレンアルキルエーテルリン酸塩等の陰イオン界面活性剤;ポリオキシエチレンアルキルエーテル類、ソルビタンアルキルエステル類、ポリオキシエチレンソルビタンアルキルエステル類等の非イオン性界面活性剤が例示できる。本発明の液体噴射用液体を、非水性のインクジェット用インクに適用する際、着色剤として顔料を使用する場合には、顔料を安定に分散させるために分散剤を使用しても良い。非水性インク用の分散剤としては、通常使用される高分子分散剤、アニオン系又はノニオン系の界面活性剤等が例示できる。より具体的には、高分子分散剤であれば、スチレン-ブタジエン-スチレン共重合体、スチレン-アクリル酸共重合体、スチレン-アクリル酸アルキルエステルを主成分とした共重合体、スチレン-マレイン酸共重合体、スチレン-マレイン酸アルキルエステルを主成分とした共重合体等の油溶性高分子が例示できる。また、界面活性剤であれば、アルキル硫酸塩、ポリオキシエチレンアルキルエーテル硫酸塩、N-アシルアミノ酸、N-アシルアミノ酸の塩、N-アシルメチルタウリン塩、ポリオキシエチレンアルキルエーテル酢酸塩、アルキルスルホカルボン酸塩、α-オレフィンスルホン酸塩、アルキルリン酸塩、ポリオキシエチレンアルキルエーテルリン酸塩等の陰イオン界面活性剤;ポリオキシエチレンアルキルエーテル類、ソルビタンアルキルエステル類、ポリオキシエチレンソルビタンアルキルエステル類等の非イオン性界面活性剤が例示できる。分散剤は、一種を単独で使用しても良いし、二種以上を併用しても良い。二種以上を併用する場合、その組み合わせ及び比率は、目的に応じて適宜選択すれば良い。液体噴射用液体組成物中の分散剤の含有量は、該分散剤が水性用及び非水性用のいずれかによらず、0.1~15質量であることが好ましい。下限値以上とすることで、一層良好な分散効果が得られ、上限値以下とすることで、液体噴射用液体中の含有成分の溶解バランスを一層向上させることができる。本発明において、溶剤としては、例えば、ノズル口における液体噴射用液体の乾燥防止、低温時におけるインクの凍結防止等の目的で使用される水溶性有機溶剤が例示できる。このような乾燥又は凍結防止等のための水溶性有機溶剤として、より具体的には、エチレングリコール、ジエチレングリコール、トリエチレングリコール、プロピレングリコール、ポリエチレングリコール、ヘキシレングリコール、1,3-ブチレングリコール、チオジエチレングリコール、グリセリン等の多価アルコール類;2-ピロリドン、N-メチル-2-ピロリドン等のアミド類;トリエタノールアミン等の多価アルコールアミン類が例示できる。水溶性有機溶剤は、水と併用することが好ましい。水溶性有機溶剤の液体噴射用液体組成物中の含有量は、5~50質量であることが好ましい。また、水溶性有機溶剤と水との、液体噴射用液体組成物中の総含有量は、10~90質量であることが好ましい。また、溶剤としては、例えば、着色剤を溶解させる溶剤又は分散させる分散媒として、各種有機溶剤が例示できる。このような着色剤を溶解又は分散させるための有機溶剤として、より具体的には、アセトン、ジメチルケトン、ジフェニルケトン等のケトン類;メタノール、エタノール、1-プロパノール、2-プロパノール、1-ブタノール、2-メチル-1-プロパノール、ベンジルアルコール等のアルコール類;酢酸エチル、酢酸ブチル、酢酸アミル、モノメチルエーテルアセテート、プロピレングリコールモノメチルアセテート等のエステル類;メチルシクロヘキサン、エチルシクロヘキサン等の脂環式炭化水素;トルエン、ベンゼン等の芳香族炭化水素が例示できる。着色剤を溶解又は分散させるための有機溶剤の、液体噴射用液体組成物中の含有量は、5~90質量であることが好ましい。下限値以上とすることで、一層良好な溶解又は分散効果が得られ、不溶物や凝集物の発生を抑制する一層高い効果が得られる。また、上限値以下とすることで、液体噴射用液体粘度の低下に伴う吐出量の増加の抑制や液体噴射用液体吐出の安定性向上に一層高い効果が得られる。有機溶剤は、一種を単独で使用しても良いし、二種以上を併用しても良い。二種以上を併用する場合、その組み合わせ及び比率は、目的に応じて適宜選択すれば良い。液体噴射用液体組成物中の溶剤と水との総含有量は、含有する成分や目的に応じて適宜調節すれば良く、特に限定されないが、3~95質量であることが好ましい。水は、目的に応じて液体噴射用液体組成物中に含有されていても良いし、されていなくても良い。本発明の液体噴射用液体組成物は、剪断減粘性付与剤、着色剤、溶剤及び必要に応じて分散剤以外に、これらに該当しないその他の成分を含有していても良い。その他の成分としては、防錆剤、防腐剤、消泡剤、糸曳き性付与剤、レベリング性付与剤、発色助剤、定着剤等の各種添加剤が例示できる。これら添加剤は、インクジェット用インクの分野で通常使用される公知のもので良い。その他の成分は、一種を単独で使用しても良いし、二種以上を併用しても良い。二種以上を併用する場合、その組み合わせ及び比率は、目的に応じて適宜選択すれば良い。その他の成分の含有量は、目的に応じて適宜調節すれば良く、特に限定されない。本発明の液体噴射用液体は、従来の液体噴射用液体と同様の方法で製造できる。例えば、原料である各成分を添加し、ボールミル、ビーズミル、ロールミル、ヘンシェルミキサー、プロペラ撹拌機、ホモジナイザー、ホモミキサー又はニーダー等の装置を使用して、十分に撹拌及び混合して配合すれば良い。この時、すべての成分を添加してから、これらを撹拌及び混合しても良いし、一部又はすべての成分を順次添加しながら、撹拌及び混合しても良い。各成分を配合して得られた組成物は、ろ過や遠心分離に供して、粗大粒子や気体を除去しても良い。各成分の配合時の温度は、例えば、15~35°Cとすることができるが、これに限定されない。配合時間は、その他の条件を考慮して適宜調節すれば良い。各成分の配合時又は配合後には、混合物に対して、加熱や冷却等の温度調整、加圧や減圧等の圧力調整、不活性ガス置換等の雰囲気調整を行っても良い。例えば、剪断減粘性付与剤を十分に膨潤させるために、得られた液体噴射用液体を40~90°Cで短時間静置したり、40~70°Cで攪拌及び混合したりすることで、一層良好な品質の液体噴射用液体を得られることがある。また、液体噴射用液体の温度を低く維持例えば、0~30°Cすることにより、品質の経時劣化が一層抑制されたインク組成物を得られることがある。液体噴射用液体製造時の各操作は、一種を単独で行っても良いし、二種以上を組み合わせて行っても良い。二種以上を組み合わせて行う場合、これら操作の組み合わせ及び回数は、目的に応じて適宜選択すれば良い。以下、具体的な実施例により、本発明についてより詳細に説明する。ただし、本発明は以下に示す実施例に何ら限定されるものではない。実施例中の各成分を含有している箇所にのみ、図1において数字を記載している。図1において、-ハイフンで示す箇所は、その成分が含有されていないことを示す。実施例中の数字の単位は重量部である。実施例1乃至3及び比較例1乃至4は、全て水性インクであるため、各例における他の溶剤に比較して、溶剤として水を大量に使用した。他の溶剤は、実施例2と3のみ、酢酸ヘキシルを含んでおり、比較例1のみ2-ピロリドンと3-メチル-2-オキサゾリジノンを含んでいない。また、定着樹脂としては、各例において、ジョンクリル711を使用した。各例の着色剤は、アイゼンスピロンブラックの黒系着色剤とした。もちろん、実施例は、その他の色系の着色剤に応用可能である。さらに、分散剤としては、各例でポリオキシエチレンソルビタンモノヤシ油脂肪酸エステルを用いた。以下、特に各例において、無機粒子中空粒子、マイクロカプセル、香料成分に特徴を持たせ、図1の通りに配合している。無機粒子中空粒子は、マグチューブ、カーボンナノチューブ及びシリナックスの3種から1種または2種を実施例1乃至3にそれぞれ配合し、比較例1乃至4には配合していない。この他、無機粒子中空粒子は、実施例において、全3種用いることも可能である。次に、実施例1のみ、無機粒子中空粒子ではない剪断減粘性付与剤であるケルザンARを配合し、比較例4のみ、ゼラチンによってなるマイクロカプセルを配合した。また、香料成分は、実施例1乃至3において、ジャスミンアブソリュート、レモングラス精油、アルデヒドC-8及びクマリンの4種から1種または2種を配合した。また香料成分は、比較例1において配合せず、比較例2乃至4において、上述した4種のうちそれぞれ1種を配合するようにした。そして、実施例1乃至3の粘度については、温度25°C、せん断速度10000s1において、3乃至30mPasであるし、香料成分の分散安定性が所望性能を満足した。一方で、比較例1、2、4の粘度については、温度25°C、せん断速度10000s1において、3乃至30mPasの範囲外である。比較例3は、粘度が温度25°C、せん断速度10000s1において、3乃至30mPasの範囲内であるが、剪断減粘性付与剤が添加されておらず、香料が無機粒子中空粒子に包含されていないため、分散安定性が付与できず、液体噴射用液体と香料成分がタンク内で分離してしまい、噴射孔から噴射された液体噴射用液体に香は付与されていなかった。以上のように配合した結果、図2に示すような評価を実施した。評価する印字の環境は、実施例1乃至3、及び比較例1乃至4で得た液体噴射用液体を液体噴射記録装置360dpi、駆動周波数8kHz、ノズル数508でPVCフィルム上に一面に印字した。芳香実施例1乃至3及び比較例1乃至4の液体噴射用液体をPVCフィルム上にベタ印字し、30分間放置後、印字物の芳香について比較を行った。○:芳香あり×:芳香なし芳香の持続性実施例1乃至3及び比較例1乃至4の液体噴射用液体をPVCフィルム上にベタ印字し、10日間放置後、印字物の芳香について比較を行った。○:芳香あり×:芳香なし分散安定性実施例1乃至3及び比較例1乃至4の液体噴射用液体を透明ガラス瓶に封入して、50°Cで3ヶ月放置したときの内容物の分離の有無を確認した。○:分離なし×:分離有り香油含浸材/内包剤の溶出実施例1乃至3及び比較例1乃至4の液体噴射用液体を透明ガラス瓶に封入して、50°Cで3ヶ月放置した後に、経時前後における粒度分布測定結果を比較して含浸材/内包材の粒径変化を確認した。○:変化率が20以下×:変化率が20より大きい実施例1乃至3は、各評価項目で○を付けるに値する、芳香作用が付与され、且つ芳香作用を持続させるために、香料成分を安定的に溶解、分散することができる優れた液体噴射用液体であると言える。一方で、比較例1、2、4が吐出不可となってしまった。吐出不可とは、ノズル穴からインク滴が分離せず飛ばない状態を示している。そのため、比較例1、2、4の芳香および芳香の持続性の項目は、評価できなかった。液体噴射用液体は、含有される成分によっては、このように吐出できないという状況になるものもあるが、吐出できないのでは、液体噴射用液体として本来はその性能を評価することができない。ただし、分散安定性の評価項目は、吐出しない環境において評価することができるため、比較例1、2、4は、分散安定性を評価して図2に記載している。また、比較例4は香料を無機粒子中空粒子に包含させて添加しているため、香油含浸材/内包材の溶解性の評価も行った。この他、比較例3においては、図2に示すような×の付いた評価結果となり、本願発明の内容に沿う内容ではない。×とは、ノズル穴からインク滴は吐出されるものの、所望の印字結果とならなかった状態を示している。また、比較例4のように、壁材に有機物を使用したマイクロカプセルの場合、内包させる香料成分への溶解性の他に、分散させる液体噴射用液体に使用する溶剤に対する溶解性も考慮しなくてはならず、図らずも液体噴射用液体の組成に制限を与え、所望の性能を液体噴射用液体に付与できない。なお、これらの液体噴射用液体は、液体噴射ヘッドから吐出されることによって使用される。液体噴射ヘッドの構成は、圧電素子によってチャネルが形成されたアクチュエータープレートと、前記チャネルに液体を供給する液体室が形成された液体室プレートと、被記録媒体に向けて前記液体噴射用液体を吐出するノズルが形成されたノズルプレートとを有する形態が一般的であり、本発明における液体噴射用液体が使用できる構成であれば、特に限定されるものではない。さらに、上述した液体噴射ヘッドは、液体噴射装置で使用される。液体噴射装置の構成は、被記録媒体を搬送する一対の搬送手段と、前記液体噴射ヘッドに液体噴射用液体を供給する液体供給手段と、前記液体噴射ヘッドを被記録媒体の搬送方向と略直交する方向に走査させる走査手段とを備えている形態が一般的であり、本発明における液体噴射用液体が使用できる構成であれば、特に限定されるものではない。"